(57)【要約】【課題】好ましい電線・ケーブル用の難燃性シース材料を提供すること。【解決手段】ＶＡの含有量が５０〜７０質量％のＥＶＡ１００質量部に対し、金属水酸化物が５０〜１５０質量部、赤燐が３〜１０質量部、シラン系増粘剤が５〜１５質量部からなる難燃性樹脂組成物であって、前記金属水酸化物の添加量が９０〜５０質量部の範囲に於いては、金属水酸化物の添加量を１００質量部から１０質量部減量するごとに前記赤燐を、その最小添加量である３質量部に対して１質量部の割合で増加させて添加し、かつ金属水酸化物が１００〜１５０質量部の範囲に於いては、金属水酸化物の添加量を９０質量部から１０質量部増加するごとに前記シラン系増粘剤を、その最大添加量である１５質量部に対して１質量部の割合で減少させて添加した難燃性樹脂組成物からなる電線・ケーブルの難燃性シース材料とすることによって、解決される。【選択図】なし【特許請求の範囲】
【請求項１】
酢酸ビニルの含有量が５０〜７０質量％のエチレン−酢酸ビニル共重合体１００質量部に対し、金属水酸化物が５０〜１５０質量部、赤燐が３〜１０質量部、シラン系増粘剤が５〜１５質量部からなる難燃性樹脂組成物であって、前記金属水酸化物の添加量が９０〜５０質量部の範囲に於いては、金属水酸化物の添加量を１００質量部から１０質量部減量するごとに、前記赤燐をその最小添加量である３質量部に対して１質量部の割合で増加させて添加し、かつ金属水酸化物が１００〜１５０質量部の範囲に於いては、金属水酸化物の添加量を９０質量部から１０質量部増加するごとに、前記シラン系増粘剤をその最大添加量である１５質量部に対して１質量部の割合で減少させて添加した難燃性樹脂組成物からなることを特徴とする電線・ケーブルの難燃性シース材料。
【請求項２】
前記金属水酸化物が水酸化マグネシウムまたは水酸化アルミニウムであることを特徴とする請求項１に記載の電線・ケーブルの難燃性シース材料。
【請求項３】
前記請求項１または２に記載の電線・ケーブルの難燃性シース材料を、難燃性シースとして被覆形成したことを特徴とする舶用電線・ケーブル。
【発明の詳細な説明】
【技術分野】
【０００１】
本発明は、ノンハロゲンの電線・ケーブル用難燃性シース材料およびそれを難燃性シースとして用いた舶用電線・ケーブルに関するものである。
【背景技術】
【０００２】
燃焼時に有害なハロゲンガスを発生しないいわゆるハロゲンフリーの難燃性電線・ケーブルとしては、導体上にポリオレフィン等の樹脂およびハロゲンフリーの難燃剤からなる難燃性樹脂組成物を被覆してなるものが知られている。そしてこのような難燃性樹脂組成物の難燃剤としては、水酸化アルミニウム、水酸化マグネシウム、水酸化カルシウム等の金属水酸化物を用いるのが一般的となっている。しかし、金属水酸化物自体の難燃効果はハロゲン系の難燃剤に比較するとそれ程大きくないため十分な難燃性を得ようとする場合には金属水酸化物を多量に配合することが必要で、このような金属水酸化物の多量の配合は電気的特性の低下の問題、また樹脂組成物のせん断粘度を上昇させ押出し成形性の低下や成形品の外観不良等を招き、さらに樹脂組成物の硬度や曲げ弾性率等の機械的特性も増大させるので、可とう性に乏しい絶縁電線・ケーブルとなる等の問題がある。また、ポリオレフィン系の難燃性樹脂組成物は耐熱性が不十分であったり、押出し加工をしながら架橋する場合には特別な装置が必要である等の問題もあった。さらに絶縁電線・ケーブルの難燃性シース材料の場合には、引張特性等の機械的特性に優れ、高度なノンハロゲンの難燃性を要求されたり、ゴムの押出し加工ラインによっても押出し加工性や架橋性が良好な難燃性樹脂組成物が要求される。特に舶用電線の場合には、耐油性にも優れていることが定められている。
【０００３】
前記に対応する難燃性樹脂組成物が、特許文献１に見られる。すなわち、電線被覆難燃性シース用難燃性樹脂組成物として、酢酸ビニル含有量が３０〜７０重量％であって、かつ１００℃のムーニー粘度が５〜６５であるゴム状のエチレン−酢酸ビニル共重合体１００重量部に、水酸化マグネシウム及び／又は水酸化アルミニウム７０〜２５０重量部、含リンチタネートカップリング剤０．２〜３重量部並びにヒンダードフェノール系及び／又はアミン系老化防止剤を０．１〜５重量部添加した難燃性樹脂組成物である。そしてこの難燃性樹脂組成物は、ハロゲンフリーであって、機械的特性と電気的特性を付与したものであるとしている。しかしながら、前記の電線被覆難燃性シース用難燃性樹脂組成物は、難燃性の指標であるＯＩが足らず、未架橋であるために耐油性が不足し、また押出し加工性の点に於いても弾性が低すぎてゴム製造ラインでの押出しが不可能であった。
【特許文献１】特公平６−２７２２５号公報
【発明の開示】
【発明が解決しようとする課題】
【０００４】
よって本発明が解決しようとする課題は、ノンハロゲンの高難燃性を有し引張特性に優れ、また耐油性を有すると共に加工性にも優れた電線・ケーブルの難燃性シース材料を提供することにある。そして、特に前記難燃性シース材料を用いることによって、ノンハロゲンの高難燃性（ＯＩが３５以上）、引張特性（強度が９．５ＭＰａ以上、伸びが２００％以上）並びに耐油性（強度の残率および伸びの残率が±４０％以内）に優れた舶用電線・ケーブルを提供することにある。
【課題を解決するための手段】
【０００５】
前記解決しようとする課題は、請求項１に記載されるように、酢酸ビニルの含有量が５０〜７０質量％のエチレン−酢酸ビニル共重合体１００質量部に対し、金属水酸化物が５０〜１５０質量部、赤燐が３〜１０質量部、シラン系増粘剤が５〜１５質量部からなる難燃性樹脂組成物であって、前記金属水酸化物の添加量が９０〜５０質量部の範囲に於いては、金属水酸化物の添加量を１００質量部から１０質量部減量するごとに、前記赤燐をその最小添加量である３質量部に対して１質量部の割合で増加させて添加し、かつ金属水酸化物が１００〜１５０質量部の範囲に於いては、金属水酸化物の添加量を９０質量部から１０質量部増加するごとに、前記シラン系増粘剤をその最大添加量である１５質量部に対して１質量部の割合で減少させて添加した難燃性樹脂組成物からなる電線・ケーブルの難燃性シース材料とすることによって、解決される。特に請求項２に記載されるように、前記金属水酸化物として水酸化マグネシウムまたは水酸化アルミニウムを用いた請求項１に記載の電線・ケーブルの難燃性シース材料とすることによって、解決される。
【０００６】
さらに請求項３に記載されるように、前記請求項１または２に記載の電線・ケーブルの難燃性シース材料を、難燃性シースとして被覆形成した舶用電線・ケーブルとすることによって、解決される。
【発明の効果】
【０００７】
酢酸ビニル（以下ＶＡ）の含有量が５０〜７０質量％のエチレン−酢酸ビニル共重合体（以下ＥＶＡ）１００質量部に対し、金属水酸化物が５０〜１５０質量部、赤燐が３〜１０質量部、シラン系増粘剤が５〜１５質量部からなる難燃性樹脂組成物であって、前記金属水酸化物の添加量が９０〜５０質量部の範囲に於いては、金属水酸化物の添加量を１００質量部から１０質量部減量するごとに、前記赤燐をその最小添加量である３質量部に対して１質量部の割合で増加させて添加し、かつ金属水酸化物が１００〜１５０質量部の範囲に於いては、金属水酸化物の添加量を９０質量部から１０質量部増加するごとに、前記シラン系増粘剤をその最大添加量である１５質量部に対して１質量部の割合で減少させて添加した難燃性樹脂組成物からなる電線・ケーブルの難燃性シース材料としたので、ノンハロゲンの高難燃性を有し、引張特性に優れ、耐油性を有すると共に加工性にも優れた電線・ケーブルの難燃性シース材料を提供することにある。特に前記金属水酸化物を水酸化マグネシウムまたは水酸化アルミニウムとすることによって、前述の効果を確実に確保することができる。
【０００８】
また前記電線・ケーブルの難燃性シース材料を、難燃性シースとして被覆した舶用電線・ケーブルとしたので、ノンハロゲンの高難燃性（ＯＩが３５以上）、引張特性（強度が９．５ＭＰａ以上、伸びが２００％以上）並びに耐油性（強度の残率および伸びの残率が±４０％以内）に優れた舶用電線・ケーブルを提供できる。
【発明を実施するための最良の形態】
【０００９】
以下に本発明を詳細に説明する。請求項１に記載される本発明は、ＶＡの含有量が５０〜７０質量％のＥＶＡ１００質量部に対し、金属水酸化物が５０〜１５０質量部、赤燐が３〜１０質量部、シラン系増粘剤が５〜１５質量部からなる難燃性樹脂組成物であって、前記金属水酸化物の添加量が９０〜５０質量部の範囲に於いては、金属水酸化物の添加量を１００質量部から１０質量部減量するごとに、前記赤燐をその最小添加量である３質量部に対して１質量部の割合で増加させて添加し、かつ金属水酸化物が１００〜１５０質量部の範囲に於いては、金属水酸化物の添加量を９０質量部から１０質量部増加するごとに、前記シラン系増粘剤をその最大添加量である１５質量部に対して１質量部の割合で減少させて添加した難燃性樹脂組成物からなる電線・ケーブルの難燃性シース材料である。
【００１０】
まず、難燃性樹脂組成物のベース樹脂となるＥＶＡについて述べる。ここで用いるＥＶＡは、ＶＡの含有量が５０〜７０質量％のＥＶＡである。これは、一般的に使用されているＥＶＡに比べてＶＡ含有量が高く、ゴム弾性を示しまた柔軟性に富むものである。このために、通常のゴム製造ラインによって押出し架橋を行なうことが可能となる。またＶＡ含有量が５０〜７０質量％と極性部位を多く含むために、耐油性に優れたものとなる。さらには、ＶＡ含有量の高いＥＶＡは燃焼時に不燃性のガスを多く発生することになり、難燃性も高くなる。これらのことは、特に舶用電線・ケーブルの難燃性シース材料として有用である。このようなＥＶＡとしては、バイエル社のレバプレン７００（ＶＡ含有量が７０質量％）、レバプレン５００（ＶＡ含有量が５０質量％）等がある。
【００１１】
そして、本発明の難燃剤としては金属水酸化物および赤燐が使用されるが、金属水酸化物としては、請求項２に記載されるように水酸化マグネシウム、水酸化アルミニウムが好ましい。特に水酸化マグネシウムとしては、合成水酸化マグネシウム、天然水酸化マグネシウムを、単独でもしくは組合わせて用いても良いし、粒子径を粒子径５μｍ以下で、平均粒子径２〜４μｍのものを用いるのが好ましい。また前記金属水酸化物は、その表面を脂肪酸類、シランカップリング剤等によって表面処理したものを用いるのが好ましい。そしてその添加量は、５０質量部未満ではＯＩが３５以上の難燃性とならず、また１５０質量部を超えると特に引張伸びが低下し、押出し加工性も悪くなる。
【００１２】
また赤燐としては、リン工業社の商品名ノーバレット等が使用される。その添加量は、３質量部未満ではＯＩが３５以上の難燃性に寄与せず、１０質量部を超えて添加しても効果の向上は見られず、コスト的に不利になる。そして、種々の実験から前記赤燐の添加量は、前記金属水酸化物の添加量が９０〜５０質量部の範囲に於いては、金属水酸化物の添加量を１００質量部から１０質量部減量するごとに、赤燐の最小添加量である３質量部に対して１質量部の割合で増加させて添加するのが良いことが確認された。このような配合組成とすることによって、ノンハロゲンで酸素指数（以下ＯＩ）が３５以上の高難燃性を得ることが可能となる。また、難燃剤の添加量を低下させることによって、押出し加工性をより向上させることが可能となる。
【００１３】
以下に実験結果を説明する。すなわち、表１および表２に記載する実験例によって、引張強度および引張伸び、ＯＩ、耐油性（強度の残率および伸びの残率）、また、難燃性樹脂組成物の押出し加工性の目安として１００℃におけるムーニー粘度を測定した結果、表１の実験例１〜１６に示すように、シラン系増粘剤が５〜１５質量部の範囲に於いては、水酸化マグネシウム（キスマ５Ａ）、水酸化アルミニウム（ハイジライト）共に１００〜１５０質量部、赤燐が３〜１０質量部の範囲で、ノンハロゲンであって、ＯＩ、引張強度および引張伸びに優れ、また耐油性にも優れると共にムーニー粘度が好ましく加工性に優れた電線・ケーブルの難燃性シース材料とすることが判る。これに対して、実験例１７〜２４から明らかなとおり、シラン系増粘剤が５〜１５質量部の範囲に於いては、水酸化マグネシウム（キスマ５Ａ）、水酸化アルミニウム（ハイジライト）共に５０質量部および９０質量部の場合には、赤燐の添加量が７質量部および３質量部でＯＩが低く難燃性が問題になることが確認された。なお、試験方法等は後述する実施例や比較例の場合と同様である。
【００１４】
さらに表２に示す実験例から明らかなように、前記金属水酸化物の添加量が９０〜５０質量部の範囲に於いては、金属水酸化物の添加量を１００質量部から１０質量部減量するごとに、前記赤燐をその最小添加量である３質量部に対して１質量部の割合で増加させて添加させることが良いことが確認された。すなわち、実験例２５〜３４に示すように、シラン系増粘剤の量を５質量部としたときには、水酸化マグネシウム（キスマ５Ａ）、水酸化アルミニウム（ハイジライト）共にその添加量が５０質量部の場合には赤燐を８質量部、６０質量部の場合には赤燐を７質量部、７０質量部の場合には赤燐を６質量部、８０質量部の場合には赤燐を５質量部、９０質量部の場合には赤燐を４質量部と減量することによって、ノンハロゲンであってＯＩ、引張強度および引張伸びに優れ、また耐油性にも優れると共にムーニー粘度が好ましく加工性に優れた電線・ケーブルの難燃性シース材料となることが判る。また実験例３５〜４４に示すように、シラン系増粘剤の量を１５質量部としたときにも、水酸化マグネシウム（キスマ５Ａ）、水酸化アルミニウム（ハイジライト）共にその添加量が５０質量部の場合には赤燐を８質量部、６０質量部の場合には赤燐を７質量部、７０質量部の場合には赤燐を６質量部、８０質量部の場合には赤燐を５質量部、９０質量部の場合には赤燐を４質量部と減量することによって、シラン系増粘剤の量を５質量部とした場合と同様にノンハロゲンであって、ＯＩ、引張強度および引張伸びに優れ、また耐油性にも優れると共にムーニー粘度が好ましく加工性に優れた電線・ケーブルの難燃性シース材料となることが判る。
【００１５】
【表１】
2007153963.tif 000002
【００１６】
【表２】
2007153963.tif 000003
【００１７】
また、前記難燃性樹脂組成物に機械的な補強効果を持たせるために、シラン系増粘剤が５〜１５質量部添加されが、このような添加量とするのは、５質量未満では特に引張強度が不足し、また１５質量部を超えて添加しても効果がそれ程向上せず、コスト的にもメリットがないためである。そして、このシラン系増粘剤の添加量も金属水酸化物が１００〜１５０質量部の範囲に於いては、金属水酸化物の添加量を９０質量部から１０質量部増加するごとに、シラン系増粘剤の最大添加量である１５質量部に対して１質量部の割合で減少させて添加するのが良いことが確認された。すなわち、表３および表４に記載する実験例によって、引張強度および引張伸び、ＯＩ、耐油性（強度の残率および伸びの残率）、また難燃性樹脂組成物の押出し加工性の目安として、１００℃におけるムーニー粘度を測定した結果から明らかである。なお、試験方法等は後述する実施例や比較例の場合と同様である。
【００１８】
表３の実験例４５〜６０から明らかなように、金属水酸化物が９０〜５０質量部の範囲に於いては、赤燐が３〜１０質量部、シラン系増粘剤が５〜１５質量部の範囲とすることによって、ノンハロゲンのＯＩが高い難燃性であり、引張強度、引張伸びに優れ、耐油性（強度の残率および伸びの残率）にも優れると共に１００℃のムーニー粘度が適切で押出し加工性に優れた電線・ケーブルの難燃性シース材料であることが判る。これに対して、実験例６１〜６８から明らかなとおり、赤燐が３〜１０質量部の範囲では水酸化マグネシウム（キスマ５Ａ）、水酸化アルミニウム（ハイジライト）共に１００質量部および１５０質量部に於いては、本発明の範囲に入るシラン系増粘剤の添加量（１４質量部および１１質量部）であっても、難燃性の指標としたＯＩが３５未満と低くなり、またムーニー粘度が３０〜４５から外れて加工性が悪いことが確認された。
【００１９】
そして表４の実験例から明らかなように、金属水酸化物が１００〜１５０質量部の範囲に於いては、金属水酸化物の添加量を９０質量部から１０質量部増加するごとに、前記シラン系増粘剤をその最大添加量である１５質量部に対して１質量部の割合で減少させて添加するのが良いことが判る。すなわち実験例６９〜８０に示すように、赤燐の添加量を３質量部としたときには、水酸化マグネシウム（キスマ５Ａ）、水酸化アルミニウム（ハイジライト）共にその添加量が１００質量部の場合にはシラン系増粘剤を１５質量部、１１０質量部の場合には１４質量部、１２０質量部の場合には１３質量部、１３０質量部の場合には１２質量部、１４０質量部の場合には１１質量部、１５０質量部の場合には１０質量部と減量することによって、ノンハロゲンであってＯＩ、引張強度および引張伸びに優れ、また耐油性にも優れると共にムーニー粘度が好ましく加工性に優れた電線・ケーブルの難燃性シース材料となることが判る。また、実験例８１〜９２に示すように、赤燐の添加量を１０質量部としたときには、水酸化マグネシウム（キスマ５Ａ）、水酸化アルミニウム（ハイジライト）共にその添加量が１００質量部の場合にはシラン系増粘剤を１５質量部、１１０質量部の場合には１４質量部、１２０質量部の場合には１３質量部、１３０質量部の場合には１２質量部、１４０質量部の場合には１１質量部、１５０質量部の場合には１０質量部と減量することによって、赤燐の量を３質量部とした場合と同様にノンハロゲンであって、ＯＩ、引張強度および引張伸びに優れ、また耐油性にも優れると共にムーニー粘度が好ましく加工性に優れた電線・ケーブルの難燃性シース材料となることが判る。
【００２０】
【表３】
2007153963.tif 000004
【００２１】
【表４】
2007153963.tif 000005
【００２２】
以上のようなＥＶＡをベース樹脂とする難燃性樹脂組成物は、通常有機過酸化物によって架橋される。具体的な有機過酸化物としては、ジクミルパーオキサイド（以下ＤＣＰ）、ターシャリーブチルクミルパーオキサイド、α,α´ビス−ターシャリーブチルパーオキシ−ｍ−イソプロピルベンゼン等が挙げられる。また有機過酸化物の添加量は、ＥＶＡ１００質量部に対して２質量部までとされる。これは、２質量部を超えて添加しても架橋による効果が期待できないためである。さらに架橋助剤として、日本化成社のＴＡＩＣ（トリアリルイソシアヌレート）等が、ＥＶＡ１００質量部に対して０．５質量部まで添加される。また耐候性剤としてＨＡＬＳ（ヒンダートアミンライトスタビライザー）が、ＥＶＡ１００質量部に対して０．２質量部まで添加される。具体的には、チバスペシャリティケミカル社のチソープ６２２等を挙げることができる。さらに、カーボンブラックが顔料として添加される。また必要に応じて種々の添加剤を、本発明の目的を損なわない範囲で配合しても良い。このようにして得られた本発明の電線・ケーブルの難燃性シース材料は、ノンハロゲンの高難燃性を有し、引張特性に優れ、耐油性を有すると共に加工性にも優れた材料である。そしてこの難燃性シース材料は、前述した各成分を二軸混練押出機、バンバリーミキサー、ニーダー、ロールなど通常用いられる混練機で溶融・混練して得られる。得られた難燃性シース材料は、通常用いられる電線製造用の押出し成形機を用いて絶縁心線上にシースとして押出し被覆することによって、難燃性電線・ケーブルとすることができる。
【００２３】
そして、前記難燃性シース材料は請求項３に記載されるように、前記請求項１または２に記載の電線・ケーブルの難燃性シース材料を、難燃性シースとして被覆形成した電線・ケーブルとすることによって、舶用電線・ケーブルとして有用となる。舶用電線・ケーブルは、船舶等に使用される汎用の電線・ケーブルであるが、舶用電線規格であるＩＥＣ６００９２−３５９に合格することが必要であり、その設置環境によっては特に、耐油性に優れていることが必要とされる。本発明の難燃性シース材料をシースとして被覆した舶用電線・ケーブルは、ノンハロゲンの高難燃性（ＯＩが３５以上）、引張特性（強度が９．５ＭＰａ以上、伸びが２００％以上）並びに耐油性（強度の残率および伸びの残率が±４０％以内）に優れたものであるから、舶用電線・ケーブルとして種々の船舶用に使用できる。
【実施例】
【００２４】
表５に記載する実施例、表６に記載した比較例の各配合成分の難燃性シース材料を、架橋ゴム絶縁心線上に難燃性シースとして押出し被覆して舶用電線を作製し、本発明の効果を確認した。各配合成分としては、ＥＶＡとしてバイエル社のレバプレン７００（ＶＡ含有量７０ｖｏｌ％）、水酸化マグネシウムとして協和化学社のキスマ５Ａ（脂肪酸表面処理）、水酸化アルミニウムとして昭和電工社のハイジライト、赤燐としてリン工業社のノーバレド、シラン系増粘剤として日本アエロジル社のアエロジル、架橋剤として日本油脂社のＤＣＰ（ジクミルパーオキサイド）、耐候性剤（ＨＡＬＳ）としてチバスペシャリティケミカル社のチソープ６２２、架橋助剤として日本化成社のＴＡＩＣを用いた。
【００２５】
これらの試料について、ＪＩＳ  Ｋ６２５１に準拠して引張強度（ＭＰａ）および引張伸び（％）を測定した。引張強度が９．０ＭＰａ以上、引張伸びが２００％以上を合格として○印で記載した。また難燃性の目安として、ＯＩを東洋精機社のＤ形キャンドル式燃焼試験機を用いて測定し、ＯＩが３５以上のものを合格として○印で記載した。さらに耐油性について、舶用電線規格ＩＥＣ６００９２−３５９、ＳＨＦ−２による強度の残率および伸びの残率を測定した。それぞれの残率が±４０％以内を合格として、○印で記載した。また、難燃性樹脂組成物の押出し加工性の目安として、１００℃におけるムーニー粘度を島津製作所社製のＭｏｏｎｅｙ  Ｖｉｓｃｏｍｅｔｅｒ  ＳＭＶ−２０２によって測定し、ムーニー粘度が３０〜４５を合格として○印で記載した。実施例の結果を表５に、比較例の結果を表６に示した。
【００２６】
【表５】
2007153963.tif 000006
【００２７】
【表６】
2007153963.tif 000007
【００２８】
表５に示した実施例１〜２２から明らかなとおり、本発明は、ＶＡの含有量が５０〜７０質量％のＥＶＡ１００質量部に対し、金属水酸化物が５０〜１５０質量部、赤燐が３〜１０質量部、シラン系増粘剤が５〜１５質量部からなる難燃性樹脂組成物であって、前記金属水酸化物の添加量が９０〜５０質量部の範囲に於いては、金属水酸化物の添加量を１００質量部から１０質量部減量するごとに、前記赤燐をその最小添加量である３質量部に対して１質量部の割合で増加させて添加し、かつ金属水酸化物が１００〜１５０質量部の範囲に於いては、金属水酸化物の添加量を９０質量部から１０質量部増加するごとに、前記シラン系増粘剤をその最大添加量である１５質量部に対して１質量部の割合で減少させて添加した難燃性樹脂組成物からなる電線・ケーブルの難燃性シース材料であるから、引張強度は９．０ＭＰａ以上、引張伸びは２００％以上で、難燃性の目安としたＯＩが３５以上であり、耐油性についても強度の残率および伸びの残率が±４０％以内のものであった。また、押出し加工性の目安とした１００℃におけるムーニー粘度も３０〜４５と良好なものである。
【００２９】
これに対して表６に示した比較例では、引張強度、引張伸び、難燃性の目安としたＯＩ、耐油性に関する強度の残率および伸びの残率、および押出し加工性の目安とした１００℃におけるムーニー粘度のいずれかが不合格となった。詳細に述べる。比較例１〜４に示すように、水酸化マグネシウム並びに水酸化マグネシウムの添加量が４０質量部と少ないと、ＯＩが不合格となる。また、比較例５〜８のように、水酸化マグネシウム並びに水酸化マグネシウムの添加量が１６０質量部と多くなると、引張伸びが不合格となる。さらに、比較例９および１０のように、赤燐の添加量が２質量部と少ないと、水酸化マグネシウム、水酸化マグネシウム共にＯＩが不合格となる。また比較例１１および１２のように、シラン系増粘剤の添加量が４質量部と少ないと、水酸化マグネシウム、水酸化アルミニウム共に、ムーニー粘度が小さく押出し加工性が悪くなる。さらに、比較例１３、１４および比較例１６および１７のように金属水酸化物の種類が異なってもシラン系増粘剤の添加量が１６質量部と多くなると、赤燐が３質量部或いは１０質量部であっても引張伸びが不合格となり、またムーニー粘度が大きくなって押出し加工性が悪くなる。また比較例１５或いは１８のように、金属水酸化物が５０質量部あって赤燐を１０質量部としても、シラン系増粘剤の添加量が１６質量部と多くなると引張伸びが不合格となり、またムーニー粘度が大きくなって押出し加工性が悪くなった。
【産業上の利用可能性】
【００３０】
本発明の難燃性シース材料は、種々の難燃性電線・ケーブル用の難燃性シース材料として使用される。また押出し加工性にも優れているので、製造上からも有利である。特に、この難燃性シース材料を難燃性シースに用いた舶用電線・ケーブルは、ノンハロゲンで高い難燃性を有し、引張特性や耐油性に優れたものである。